(57)【要約】【解決手段】式（１）のアミノ変性ポリシロキサンと式（２）のオルガノポリシロキサンとを、重量比で０．５：９９．５〜５０：５０の割合で混合してなり、２５℃での粘度が５０〜５０，０００ｍｍ２／ｓの混合物を含有する定着用離型剤組成物。【化１】2004109789.tif 000011［式中、Ｒ１は１価炭化水素基、Ａは−Ｒ２−（ＮＨ−Ｒ３）ｋ−ＮＨ２（Ｒ２は２価炭化水素基、Ｒ３は２価炭化水素基、ｋは０〜３の整数。）で示されるアミノ基含有基、ＢはＡ、Ｒ１又は水酸基。ｎは２，５００以上の整数、ｍは０〜１００の整数であるが、ＢがＡでないときは１〜１００の整数。］【化２】2004109789.tif 000012（Ｒ１は上記と同じ、Ｌは３０〜１，０００の整数。）【効果】本発明の定着用離型剤組成物によれば、より離型性、耐久性の向上した定着用離型剤組成物が得られ、この組成物を用いた定着方法を提供することができる。【選択図】　なし【特許請求の範囲】
【請求項１】
下記一般式（１）で表されるアミノ変性ポリシロキサンと、下記一般式（２）で表されるオルガノポリシロキサンとを、アミノ変性ポリシロキサン：オルガノポリシロキサン（重量比）＝０．５：９９．５〜５０：５０の割合で混合してなり、２５℃における粘度が５０〜５０，０００ｍｍ２／ｓである混合物を含有することを特徴とする定着用離型剤組成物。
【化１】
2004109789.tif 000009
［式中、Ｒ１は互いに同一又は異種の炭素数１〜１０の１価炭化水素基、Ａは−Ｒ２−（ＮＨ−Ｒ３）ｋ−ＮＨ２（ただし、Ｒ２は炭素数１〜１０の２価炭化水素基、Ｒ３は炭素数２〜１０の２価炭化水素基、ｋは０〜３の整数。）で示されるアミノ基含有基、ＢはＡ、Ｒ１又は水酸基である。ｎは２，５００以上の整数、ｍは０〜１００の整数であるが、ＢがＡでないときは１〜１００の整数である。］
【化２】
2004109789.tif 000010
（式中、Ｒ１は上記と同じ、Ｌは３０〜１，０００の整数である。）
【請求項２】
一般式（１）で表されるアミノ変性ポリシロキサン及び一般式（２）で表されるオルガノポリシロキサンにおいて、式中のＲ１が全てメチル基であることを特徴とする請求項１記載の定着用離型剤組成物。
【請求項３】
離型剤が供給された定着用部材に未定着トナー像を担持した転写媒体を通過させ、未定着トナー像を転写媒体に定着させる定着方法において、上記離型剤として請求項１又は２記載の離型剤組成物を用いることを特徴とする定着方法。
【発明の詳細な説明】
【０００１】
【発明の属する技術分野】
本発明は、電子写真式複写機やプリンター等の画像形成装置において、転写材上に転写した未定着トナー像を定着する際に使用する定着用離型剤組成物及び定着方法に関する。
【０００２】
【従来の技術】
従来、電子写真式複写機やプリンター等の画像形成装置において採用されている定着装置は、トナーのオフセット防止用の離型剤を定着ロール又はベルト等の定着用部材表面に供給する手段が設けられているものが一般的であり、その離型剤としてはジメチルシリコーンオイル、メチルフェニルシリコーンオイル、メルカプト変性シリコーンオイルが使用されてきた。しかし、ジメチルシリコーンオイルは定着ロール表面との親和性が乏しいためロール表面に均一な被膜を形成しづらく、メチルフェニルシリコーンオイルは表面張力が高く離型性に乏しく、メルカプト変性シリコーンオイルは定着時の熱により定着用部材表面で架橋して粘着性の物質に変化することがあり、いずれも離型性、耐久性を十分満足するものではなかった。
【０００３】
これを改良するものとして、特許２９００６３７号公報では、粘度が１０〜１０，０００ｍｍ２／ｓのアミノ変性シリコーンオイルを離型剤とする方法が提案され、それなりに効果を上げているが、最近のカラー複写機，プリンターにおいては、より高光沢な画像を得るためにトナーを十分溶融させることが必要となってきており、益々剥離が困難な方向にあるため、それでもまだ効果は完全とは言えなくなってきている。
【０００４】
【特許文献１】
特許２９００６３７号公報
【０００５】
【発明が解決しようとする課題】
本発明は上記事情に鑑みなされたもので、上記従来の定着装置に用いられてきた離型剤の欠点を改良し、より離型性、耐久性の向上した定着用離型剤組成物及び定着方法を提供することを目的とする。
【０００６】
【課題を解決するための手段及び発明の実施の形態】
本発明者は、上記目的を達成するため鋭意検討した結果、定着用ロール又はベルト等の定着用部材と、該定着用部材表面への離型剤供給手段を備えた定着装置において使用する離型剤として、下記一般式（１）のアミノ変性ポリシロキサンと、下記一般式（２）のオルガノポリシロキサンとを特定の割合で混合した特定の粘度のものを含有する組成物を用いることで、上記目的を達成できることをを知見し、本発明をなすに至ったものである。
【０００７】
即ち、本発明は、下記一般式（１）で表されるアミノ変性ポリシロキサンと、下記一般式（２）で表されるオルガノポリシロキサンとを、アミノ変性ポリシロキサン：オルガノポリシロキサン（重量比）＝０．５：９９．５〜５０：５０の割合で混合してなり、２５℃における粘度が５０〜５０，０００ｍｍ２／ｓである混合物を含有することを特徴とする定着用離型剤組成物、及び
離型剤が供給された定着用部材に未定着トナー像を担持した転写媒体を通過させ、未定着トナー像を転写媒体に定着させる定着方法において、上記離型剤として上記離型剤組成物を用いることを特徴とする定着方法を提供する。
【化３】
2004109789.tif 000002
［式中、Ｒ１は互いに同一又は異種の炭素数１〜１０の１価炭化水素基、Ａは−Ｒ２−（ＮＨ−Ｒ３）ｋ−ＮＨ２（ただし、Ｒ２は炭素数１〜１０の２価炭化水素基、Ｒ３は炭素数２〜１０の２価炭化水素基、ｋは０〜３の整数。）で示されるアミノ基含有基、ＢはＡ、Ｒ１又は水酸基である。ｎは２，５００以上の整数、ｍは０〜１００の整数であるが、ＢがＡでないときは１〜１００の整数である。］
【化４】
2004109789.tif 000003
（式中、Ｒ１は上記と同じ、Ｌは３０〜１，０００の整数である。）
【０００８】
以下、本発明につきさらに詳しく説明する。
本発明の定着用離型剤組成物は、下記一般式（１）のアミノ変性ポリシロキサンと下記一般式（２）のオルガノポリシロキサンとの混合物を主成分とする。
【０００９】
【化５】
2004109789.tif 000004
【００１０】
上記式において、Ｒ１は互いに同一又は異種の炭素数１〜１０、好ましくは１〜８の１価炭化水素基である。炭素数１〜１０の１価炭化水素基としては、メチル基、エチル基、プロピル基、ブチル基、ヘキシル基、デシル基等のアルキル基、シクロヘキシル基等のシクロアルキル基、フェニル基、トリル基等のアリール基、ベンジル基等のアラルキル基等が挙げられ、これらの中でもメチル基が好ましく、特に式（１）、（２）共全てのＲ１がメチル基であることが好ましい。
【００１１】
Ａは−Ｒ２−（ＮＨ−Ｒ３）ｋ−ＮＨ２（ただし、Ｒ２は炭素数１〜１０の２価炭化水素基、Ｒ３は炭素数２〜１０の２価炭化水素基、ｋは０〜３の整数。）で示されるアミノ基含有基である。Ｒ２は炭素数１〜１０、特に３〜６の２価炭化水素基であり、例えばメチレン基、エチレン基、プロピレン基、ブチレン基、へキシレン基、オクチレン基等のアルキレン基、シクロヘキシレン基等のシクロアルキレン基、フェニレン基等のアリーレン基等を挙げることができ、特にプロピレン基が好ましい。
【００１２】
Ｒ３は炭素数２〜１０の２価炭化水素基であり、エチレン基、プロピレン基、ブチレン基、へキシレン基、オクチレン基等のアルキレン基、シクロヘキシレン基等のシクロアルキレン基、フェニレン基等のアリーレン基等を挙げることができ、特にエチレン基が好ましい。ｋは０〜３の整数あり、０又は１が好ましい。
【００１３】
Ａの好ましい例としては、−Ｃ３Ｈ６−ＮＨ２、−Ｃ３Ｈ６−ＮＨ−Ｃ２Ｈ４−ＮＨ２、−Ｃ３Ｈ６−（ＮＨ−Ｃ２Ｈ４）２−ＮＨ２、−Ｃ３Ｈ６−（ＮＨ−Ｃ２Ｈ４）３−ＮＨ２等が挙げられる。
【００１４】
ＢはＡ、Ｒ１又は水酸基であり、特に、離型性や製造のし易さ及び価格の点から、Ｂ全てがメチル基のものが特に好ましい。ｎは２，５００以上の整数、より好ましくは３，０００以上の整数である。その上限は特に制限されるものではないが、通常３０，０００以下、特に１０，０００以下であることが好ましい。ｍは０〜１００の整数、より好ましくは０〜５０の整数であるが、ＢがＡでないときは１〜１００の整数であり、より好ましくは１〜５０の整数である。
【００１５】
また、式（２）において、Ｌは３０〜１，０００の整数、好ましくは５０〜５００の整数である。
【００１６】
本発明の一般式（１）で表されるアミノ変性高重合ポリシロキサン化合物は高分子量であるため、定着用部材表面に連続被膜を作りやすく、離型性、耐久性に優れるものとなるが、このアミノ変性高重合ポリシロキサン化合物は、室温では殆ど流動性を示さないガム状物質であり、単独では定着用部材表面に連続的に供給することが困難であるため、一般式（２）で表されるオルガノポリシロキサン化合物と混合して粘度を調整することが必要である。その混合割合は、一般式（１）で表されるアミノ変性高重合ポリシロキサン：一般式（２）で表されるオルガノポリシロキサン（重量比）が、０．５：９９．５〜５０：５０、好ましくは、１：９９〜２０：８０である。一般式（１）で表されるアミノ変性高重合ポリシロキサンの割合が０．５未満では離型性、耐久性が不足し、５０を超えると混合物の粘度が高くなりすぎて離型剤の供給が困難となる。また、混合物の２５℃における粘度は５０〜５０，０００ｍｍ２／ｓ、好ましくは１００〜１０，０００ｍｍ２／ｓである。
【００１７】
本発明の定着用離型剤組成物は、電気接点障害等のシリコーントラブルを防止する目的で低分子シロキサンを除去したものであることが好ましい。ここで低分子シロキサンとは、ケイ素原子数が２０以下の環状又は直鎖状シロキサンのことであり、これらの総量が１０，０００ｐｐｍ以下、好ましくは３，０００ｐｐｍ以下であればよい。低分子シロキサンの除去方法は、窒素置換高温減圧ストリッピングによる公知の方法で行えばよく、これは混合前の各シロキサンの段階で行っても混合後に行ってもよい。
【００１８】
本発明の定着用離型剤組成物には、上記混合物の他に、本発明の目的を損なわない範囲で、さらに必要に応じて２，６−ジ−ｔｅｒｔ−ブチル−ｐ−クレゾール（ＢＨＴ）、ｄｌ−α−トコフェロール、ブチルヒドロキシアニソール等の公知の酸化防止剤、芳香族アミノ変性オルガノポリシロキサン等の公知の耐熱向上剤等を添加してもよい。
【００１９】
本発明の定着方法は、上記した定着用離型剤組成物を定着装置の離型剤として使用すればよく、この定着装置としては定着用ロール又は定着用ベルト等の定着用部材と、定着用部材表面への離型剤供給手段を備えたものであれば特に制限はなく、離型剤供給手段も、オイルパンに入れた離型剤を塗布ロールによって定着用部材表面に塗布する方法、離型剤含浸のウェブ等で定着部材表面に塗布する方法等、特に制限はない。
【００２０】
本発明の定着方法は、このような定着装置を用いて行うことができ、離型剤が供給された定着用ロール、定着用ベルト等の定着用部材に未定着トナー像を担持した紙等の転写媒体を通過させて未定着トナー像を転写媒体に定着させるという公知の定着方法を採用して行うことができるが、本発明はかかる定着方法を上記離型剤組成物を用いて行うものである。
【００２１】
【実施例】
以下、実施例及び比較例を示し、本発明を具体的に説明するが、本発明は下記の実施例に制限されるものではない。なお、下記の例において部は重量部を示す。
【００２２】
［実施例１〜５、比較例１，２］
表１に示す配合でアミノ変性高重合ポリシロキサン化合物とオルガノポリシロキサン化合物を混合し、定着用離型剤組成物を得た。
次に、この離型剤の評価を下記の方法で行った。
評価方法：
シリコーンゴムを表層材料とする定着ロールとそれに対向する加圧ロール、及び得られた離型剤組成物を含浸させたアラミド樹脂系ウェブを備えた定着装置を作製した。（株）沖データ製カラーレーザープリンターで普通紙Ａ４サイズに印刷した画像を定着し、オフセット発生までの枚数で評価した。試験は最大５万枚までとした。実施例１〜５の離型剤組成物の結果を表１に併記する。いずれも５万枚までオフセットが発生せず、良好な離型性、耐久性を示した。
【００２３】
また、比較の離型剤組成物として下記式（６）又は（７）で表されるアミノ変性ポリシロキサン化合物を用いて同様な試験を行った。結果を表２に示す。実施例に比較して性能は劣っていた。
【００２４】
【表１】
2004109789.tif 000005
【００２５】
【化６】
2004109789.tif 000006
【００２６】
【表２】
2004109789.tif 000007
【００２７】
【化７】
2004109789.tif 000008
【００２８】
本発明の定着用離型剤組成物は、アミノ変性高重合ポリシロキサン化合物が定着用部材表面に連続被膜を作りやすいため、離型性、耐久性に優れ、低粘度のオルガノポリシロキサンで希釈してあるため、定着部材への供給が簡単であるという特徴を有しており、また、これを用いた定着方法によればオフセットのない定着画像が得られる。
【００２９】
【発明の効果】
本発明の定着用離型剤組成物によれば、より離型性、耐久性の向上した定着用離型剤組成物が得られ、この組成物を用いた定着方法を提供することができる。